4
Монокристаллический материал SrMgF и способ его получения

4
ij
4
1. Монокристаллический материал SrMgF, обладающий способностью к преобразованию лазерного излучения в ВУФ/УФ-области спектра от длины волны 0,122 мкм до 11,8 мкм с коэффициентами нелинейности для моноклинной фазы d=0.044 пм/В и характеризующийся наличием сегнетоэлектрических свойств, выращен из расплава SrMgF, имеющего температуру плавления 1173 K, методом Бриджмена в двухзонной вертикальной печи.
4
4
2. Способ получения монокристаллического материала SrMgF оптического качества выращиванием из расплава SrMgF, имеющего температуру плавления 1173 K, методом Бриджмена в вертикальной двухзонной печи с температурами 1470 K и 970 K в зонах печи при температурном градиенте в области роста 10-20 К/см, скорости опускания ампулы порядка 1 мм/день и охлаждении в режиме отключенной печи с последующим отжигом кристалла.